(57)【特許請求の範囲】
【請求項１】
帯状の金属基板上に中間層を介してＲＥＢａ２Ｃｕ３Ｏ７−ｘ（ＲＥ：希土類元素）系の酸化物超電導層を形成した後、所定の幅で長手方向に切断して薄膜酸化物超電導線材を製造する薄膜酸化物超電導線材の製造方法であって、
切断箇所に赤外光レーザを照射して所定の幅で長手方向に熱切断する工程と、
熱切断された前記薄膜酸化物超電導線材を酸素ガス雰囲気中で熱処理する工程とを備える薄膜酸化物超電導線材の製造方法。
【請求項２】
前記赤外光レーザが、波長１．０〜１．１μｍの赤外光レーザである請求項１に記載の薄膜酸化物超電導線材の製造方法。
【請求項３】
所定の幅で複数本に分割して熱切断することにより前記薄膜酸化物超電導線材を製造する請求項１または請求項２に記載の薄膜酸化物超電導線材の製造方法。
【請求項４】
幅１ｍｍ以下に熱切断して前記薄膜酸化物超電導線材を製造する請求項３に記載の薄膜酸化物超電導線材の製造方法。
【請求項５】
熱切断前の前記薄膜酸化物超電導線材の前記酸化物超電導層の上に銀層を形成する請求項１〜請求項４のいずれか１項に記載の薄膜酸化物超電導線材の製造方法。
【請求項６】
熱切断された前記薄膜酸化物超電導線材の外周面に、前記酸素ガス雰囲気中での熱処理の後、銅または銅合金の安定化層を形成する請求項１〜請求項５のいずれか１項に記載の薄膜酸化物超電導線材の製造方法。
【請求項７】
切断された前記薄膜酸化物超電導線材の外周面に、さらに絶縁層を形成する請求項１〜請求項６のいずれか１項に記載の薄膜酸化物超電導線材の製造方法。
【発明の詳細な説明】
【技術分野】
【０００１】
本発明は、薄膜酸化物超電導線材の製造方法に関し、詳しくは、帯状の金属基板上に酸化物超電導体からなる超電導層を形成した後、所定の幅で長手方向に切断して薄膜酸化物超電導線材を製造する薄膜酸化物超電導線材の製造方法に関する。
【背景技術】
【０００２】
転移温度（Ｔｃ）が液体窒素温度以上の高温超電導体である酸化物超電導体からなる超電導層が設けられた薄膜酸化物超電導線材は、一般に、幅１〜１０ｃｍ程度の金属基板上に、中間層、ＲＥＢａ２Ｃｕ３Ｏ７−ｘ（ＲＥ：希土類元素）系の酸化物超電導層、保護層としての銀層や安定化層としての銅層が順に形成されることにより製造されている。
【０００３】
そして、薄膜酸化物超電導線材の製造に際しては、幾つかの目的のために、上記において製造された薄膜酸化物超電導線材を、さらに長手方向に切断加工する場合がある。
【０００４】
このとき、薄膜酸化物超電導線材を切断加工する方法として、従来より、スリッター等を用いて機械的に切断する方法や、紫外光レーザあるいは赤外光レーザを用いたレーザ照射により切断する方法が採用されている（特許文献１〜４）。
【先行技術文献】
【特許文献】
【０００５】
【特許文献１】特開平０６−０６８７２７号公報
【特許文献２】特開２０１２−１６９０５７号公報
【特許文献３】特開２０１２−１５６０４７号公報
【特許文献４】特開２０１２−１５６９４８号公報
【発明の概要】
【発明が解決しようとする課題】
【０００６】
しかしながら、機械的に切断する方法は、加工速度は速いものの、切断されたエッジ部分やその近傍が損傷を受けることにより機械的な変形を生じて、臨界電流Ｉｃなどの超電導特性が低下したり、バリが発生したりし易い。
【０００７】
そして、紫外光レーザを用いたレーザ照射による切断は、紫外光レーザを用いて表面を構成する物質を弾き出すことにより非熱的に切断するアブレーション加工であるため、熱加工である赤外レーザ加工を用いた場合に比べて熱の発生が少なく超電導特性の低下を抑制することができるが、高出力の紫外光レーザが高価であることもあり、一般に切断加工速度が遅い。
【０００８】
一方、赤外光レーザを用いたレーザ照射による切断は、速い切断加工速度を得ることはできるものの、赤外光レーザを用いて表面を熱溶融させた後、溶融物を蒸発させたり吹き飛ばしたりすることにより熱的に切断する熱切断であるため、切断時に熱が発生して超電導特性の低下を招き易い。
【０００９】
このような状況下、近年、生産性向上の観点から、赤外光レーザを用いた切断加工に大きな期待が寄せられており、速い切断加工速度を維持しながらも超電導特性の低下を招かない切断加工技術が強く求められている。
【００１０】
そこで本発明は、赤外光レーザを用いて、速い切断加工速度で薄膜酸化物超電導線材を切断しながらも、低下した超電導特性を回復させて超電導特性の低下を十分に抑制することができる薄膜酸化物超電導線材の製造方法を提供することを課題とする。
【課題を解決するための手段】
【００１１】
本発明の一態様に係る薄膜酸化物超電導線材の製造方法は、
帯状の金属基板上に中間層を介してＲＥＢａ２Ｃｕ３Ｏ７−ｘ（ＲＥ：希土類元素）系の酸化物超電導層を形成した後、所定の幅で長手方向に切断して薄膜酸化物超電導線材を製造する薄膜酸化物超電導線材の製造方法であって、
切断箇所に赤外光レーザを照射して所定の幅で長手方向に熱切断する工程と、
熱切断された前記薄膜酸化物超電導線材を酸素ガス雰囲気中で熱処理する工程とを備える薄膜酸化物超電導線材の製造方法である。
【発明の効果】
【００１２】
本発明によれば、赤外光レーザを用いて、速い切断加工速度で薄膜酸化物超電導線材を切断しながらも、低下した超電導特性を回復させて超電導特性の低下を十分に抑制することができる薄膜酸化物超電導線材の製造方法を提供することができる。
【図面の簡単な説明】
【００１３】
【図１】熱切断された薄膜酸化物超電導線材の構成を示す断面図である。
【図２】熱切断された薄膜酸化物超電導線材に安定化層が形成された様子を示す図である。
【図３】図２に示す薄膜酸化物超電導線材に絶縁層が形成された様子を示す図である。
【図４】本発明の一態様の薄膜酸化物超電導線材の臨界電流値（Ｉｃ）と線材幅の関係を示すグラフである。
【発明を実施するための形態】
【００１４】
［本発明の実施形態の説明］
最初に本発明の実施態様を列記して説明する。
【００１５】
（１）本発明の一態様に係る薄膜酸化物超電導線材の製造方法は、
帯状の金属基板上に中間層を介してＲＥＢａ２Ｃｕ３Ｏ７−ｘ（ＲＥ：希土類元素）系の酸化物超電導層を形成した後、所定の幅で長手方向に切断して薄膜酸化物超電導線材を製造する薄膜酸化物超電導線材の製造方法であって、
切断箇所に赤外光レーザを照射して所定の幅で長手方向に熱切断する工程と、
熱切断された前記薄膜酸化物超電導線材を酸素ガス雰囲気中で熱処理する工程とを備える薄膜酸化物超電導線材の製造方法である。
【００１６】
前記したように、赤外光レーザを用いたレーザ照射による切断は熱切断であるため、切断時の熱により薄膜酸化物超電導線材が温度上昇して超電導特性の低下を招き易い。
【００１７】
しかし、本発明者が、この薄膜酸化物超電導線材の温度上昇に伴う超電導特性の低下について検討したところ、以下のことが分かった。
【００１８】
即ち、超電導特性の低下は、３００〜８００℃までは酸化物超電導体から酸素が抜け出ることにより発生し、それ以上の温度では酸化物超電導体の結晶自体がダメージを受けることにより発生しており、後者は結晶自体のダメージであるため低下した超電導特性の回復が難しいが、前者は抜け出た酸素を再び酸化物超電導体に取り込ませることができれば低下した超電導特性を十分に回復させることができることが分かった。
【００１９】
そして、具体的には、切断後の薄膜酸化物超電導線材を酸素ガス雰囲気中で徐冷する、酸素アニール処理といわれる酸素中熱処理を施すことにより、酸化物超電導体に酸素が再び取り込まれて、低下した超電導特性が十分に回復することが分かった。
【００２０】
本実施態様は以上の知見に基づくものであり、赤外光レーザを照射する熱切断の後に、切断された薄膜酸化物超電導線材を酸素ガス雰囲気中で熱処理することにより、速い切断加工速度で薄膜酸化物超電導線材を切断しながらも、低下した超電導特性を回復させて超電導特性の低下を十分に抑制することができるため、効率的な薄膜酸化物超電導線材の製造が可能となる。
【００２１】
（２）そして、前記赤外光レーザは、波長１．０〜１．１μｍの赤外光レーザであることが好ましい。
【００２２】
出力や集光径の点からは、波長１．０〜１．１μｍの赤外光レーザが現状のレーザ加工装置の内で最も適している。
【００２３】
（３）そして、所定の幅で複数本に分割して熱切断することにより前記薄膜酸化物超電導線材を製造することが好ましい。
【００２４】
赤外光レーザを用いて所定の幅で熱切断するに際しては、切断前の薄膜酸化物超電導線材の両側縁を熱切断することにより所定の幅の１本の薄膜酸化物超電導線材を製造するのではなく、所定の幅で複数本に分割して熱切断することにより、切断前の薄膜酸化物超電導線材から複数本の薄膜酸化物超電導線材を製造することが効率的な製造の面から好ましい。
【００２５】
（４）また、幅１ｍｍ以下に熱切断して前記薄膜酸化物超電導線材を製造することが好ましい。
【００２６】
赤外光レーザを用いた熱切断により超電導特性が低下する酸化物超電導層の領域、即ち、酸素が抜け出していく領域は、切断の幅に関係なく赤外光レーザの照射条件に応じて一定であるため、切断幅が狭くなる程、薄膜酸化物超電導線材における超電導特性の低下が起こり易く、一方、酸素中熱処理によって超電導特性が回復される効果も大きい。特に、幅１ｍｍ以下の薄膜酸化物超電導線材の製造においては、この効果が顕著に発揮される。
【００２７】
そして、幅１ｍｍ以下の薄膜酸化物超電導線材は、複数本束ねて撚り合わせる際に、幅方向の曲げ加工などの取り扱いが容易であるため、超電導コイルなどを容易に作製することができる。
【００２８】
（５）さらに、熱切断前の前記薄膜酸化物超電導線材の前記酸化物超電導層の上に銀層を形成することが好ましい。
【００２９】
形成された銀層が酸化物超電導層を保護する保護層として機能し、また過電流から酸化物超電導層をより確実に保護することができる。
【００３０】
（６）また、熱切断された前記薄膜酸化物超電導線材の外周面に、前記酸素ガス雰囲気中での熱処理の後、銅または銅合金の安定化層を形成することが好ましい。
【００３１】
薄膜酸化物超電導線材の外周面に銅または銅合金の安定化層を形成することにより、過電流をバイパスさせて、安定した超電導特性を発揮させることができる。
【００３２】
（７）また、切断された前記薄膜酸化物超電導線材の外周面に、さらに絶縁層を形成することが好ましい。
【００３３】
切断された薄膜酸化物超電導線材の外周面に絶縁層を形成することにより、薄膜酸化物超電導線材を機器に使用した際の絶縁性を十分に確保することができる。
【００３４】
[本発明の実施形態の詳細]
次に、本発明を実施形態に基づき、図面を参照して説明する。なお、本発明はこれらの例示に限定されるものではなく、特許請求の範囲によって示され、特許請求の範囲と均等の意味および範囲内でのすべての変更が含まれることが意図される。
【００３５】
図１は、熱切断された薄膜酸化物超電導線材の構成を示す断面図であり、１は薄膜酸化物超電導線材、２は金属基板、３は中間層、４は酸化物超電導層、５は保護層としての銀層である。
【００３６】
図１に示す薄膜酸化物超電導線材１は、切断前に形成された薄膜酸化物超電導線材を、赤外光レーザを照射する熱切断によって所定の幅で長手方向に切断することにより製造される。以下、図１に示す薄膜酸化物超電導線材１の製造手順について説明する。
【００３７】
１．切断前の薄膜酸化物超電導線材の製造
切断前の薄膜酸化物超電導線材は公知の方法を用いて作製される。
【００３８】
（１）金属基板の準備
最初に、所定の幅に切断加工された金属基板を準備する。金属基板としては、酸化物超電導体をｃ軸配向してエピタキシャル成長させることにより酸化物超電導層を形成させるために、表面がｃ軸に２軸配向した帯状の配向金属基板を用いることが好ましい。具体的には、例えば、ＮｉＷ合金基材、ＳＵＳ等をベース金属としたＮｉ／Ｃｕ／ＳＵＳなどのクラッドタイプの金属基板を用いる。また、無配向金属基板上に配向中間層を積層したＩＢＡＤ基材などを用いることもできる。
【００３９】
（２）中間層の形成
次に、金属基板上に、ＲＦスパッタ法等を用いて、所定の厚みで、セラミックからなる中間層を形成する。具体的には、ＣｅＯ２、ＹＳＺなどの安定化ジルコニア、Ｙ２Ｏ３等のセラミックスが中間層として用いられ、通常は、これらのセラミックスを積層させて中間層を形成する。
【００４０】
（３）酸化物超電導層の形成
次に、中間層上に、パルスレーザデポジション（ＰＬＤ）法や塗布熱分解法（ＭＯＤ法）などの公知の方法を用いて、ＲＥＢａ２Ｃｕ３Ｏ７−ｘ系の酸化物超電導層を形成する。ここで、ＲＥは希土類元素であり、イットリウム(Ｙ)、イッテルビウム（Ｙｂ）、ガドリウム（Ｇｄ）、サマリウム（Ｓｍ）、ネオジウム（Ｎｄ）、エルビウム（Ｅｒ）、ユーロピウム（Ｅｕ）、ホルミウム（Ｈｏ）、ジスプロシウム（Ｄｙ）から適宜選択される。
【００４１】
（４）銀層の形成
次に、必要に応じて、ＤＣスパッタ法などの蒸着法を用いて、酸化物超電導層上に厚み数μｍから数十μｍの銀層を酸化物超電導層の保護層として形成する。
【００４２】
（５）酸化物超電導層への酸素導入
次に、酸素雰囲気中で加熱処理して酸化物超電導層へ酸素を導入する。以上により、切断前の薄膜酸化物超電導線材の製造を完了する。
【００４３】
２．切断加工
次に、上記において製造された切断前の薄膜酸化物超電導線材を赤外光レーザを用いて長手方向に熱切断する。
【００４４】
具体的に好適な赤外光レーザとしては、波長１．０〜１．１μｍの赤外光が可能なファイバーレーザやＹＡＧレーザを挙げることができる。そして、連続発振レーザでもパルスレーザでもよいが、極短パルスレーザの場合にはアブレーション加工となるため、紫外レーザと同様に本実施形態には適さない。
【００４５】
前記したように、赤外光レーザを用いた切断時、超電導特性が低下する酸化物超電導層の領域、即ち、酸素が抜け出していく領域は、切断幅には関係しないため、切断幅が狭くなる程、酸素の抜け出しによる影響が現れ、薄膜酸化物超電導線材における超電導特性の低下が起こり易く、一方、次工程の酸素中熱処理によって超電導特性が回復される効果も大きい。特に、切断幅Ｗ（図１参照）１ｍｍ以下の薄膜酸化物超電導線材の場合、顕著な効果を発揮する。
【００４６】
そして、このような幅１ｍｍ以下の薄膜酸化物超電導線材は、捩じりと複合して幅方向に曲げることが可能となるため、複数本の薄膜酸化物超電導線材を集合させて可撓性のある超電導導体を作製することや、複数本の薄膜酸化物超電導線材を撚り合わせて交流損失の少ない超電導導体を作製することができる。
【００４７】
３．酸素中の熱処理
次に、赤外光レーザにより切断加工された薄膜酸化物超電導線材に対して酸素ガス雰囲気中で熱処理を施す。これにより、切断時、酸化物超電導体から抜け出た酸素が再び取り込まれて、低下した超電導特性が回復する。
【００４８】
この酸素中熱処理は、通常、１気圧の純酸素中で行うが、加圧下で行ってもよい。処理温度としては８００℃以下であればよいが、低い場合には長時間の処理が必要となり、高い場合には効果が飽和するため、最高温度としては４００〜５５０℃程度が好ましい。
【００４９】
具体的には、上記の処理温度まで加熱して所定時間保持した後、徐冷する。徐冷に掛ける時間はＲＥの種類や線材の構造によって異なり適宜設定する。例えば、ＲＥとしてＹが使用されている酸化物超電導体の場合には数分で室温まで冷却しても問題ないが、Ｇｄの場合には２００℃まで少なくとも２時間以上掛けて徐冷した方がＩｃの回復度合いが良くなる可能性が高い。
【００５０】
４．安定化層の形成
酸素中熱処理後の薄膜酸化物超電導線材は、図２に示す薄膜酸化物超電導線材１１のように、外周面に銅または銅合金の安定化層６を形成してもよい。
【００５１】
安定化層６を設けることにより、過電流を安定化層６にバイパスさせて安定した超電導特性を発揮させることができる。
【００５２】
５．絶縁層の形成
また、図３に示すように、さらに、その外周面に絶縁層７を形成して、薄膜酸化物超電導線材２１を製造してもよい。このような絶縁層としては、例えば、ポリアミド樹脂などの絶縁層を挙げることができる。
【００５３】
絶縁層７を設けることにより、前記したように、薄膜酸化物超電導線材を機器に使用した際の絶縁性を十分に確保することができる。なお、絶縁層は、安定化層を形成させることなく、直接、薄膜酸化物超電導線材の外周面に設けてもよい。
【００５４】
以上により、薄膜酸化物超電導線材の製造を完了する。
【００５５】
［実験例］
次に実験例に基づき、本発明をより具体的に説明する。
【００５６】
以下では、幅広の薄膜酸化物超電導線材を、異なる切断方法、具体的には、赤外光レーザによる切断、紫外光レーザによる切断、機械切断の３種類を用いて、異なる線材幅に切断し、酸素中熱処理（切断後の酸素アニール）の有り無しで実験例１〜９の薄膜酸化物超電導線材を作製し、作製したそれぞれの薄膜酸化物超電導線材のＩｃを評価した。
【００５７】
（１）幅広（切断前）の薄膜酸化物超電導線材の作製
金属基板として、ＳＵＳ基材上に配向Ｃｕ層、配向Ｎｉ層を積層させたクラッド板を準備し、この金属基板上に、Ｙ２Ｏ３、ＹＳＺ、ＣｅＯ２が積層された中間層を形成した。そして、この中間層上に酸化物超電導層としてＧｄＢａ２Ｃｕ３Ｏ７−ｘ酸化物超電導層を形成し、さらに、酸化物超電導層の上に保護層となる銀層を形成して、幅１０ｍｍの薄膜酸化物超電導線材を作製した。
【００５８】
（２）切断条件
作製した１０ｍｍ幅の薄膜酸化物超電導線材を、実験例１〜６では赤外光レーザを用いて熱切断し、実験例７、８では紫外光レーザを用いて非熱切断を行った。また、実験例９では機械的な切断を行った。
【００５９】
上記した赤外光レーザによる切断条件は以下のように設定した。なお、切断幅は、端から１．５ｍｍ、４ｍｍ、２ｍｍ、１ｍｍ、１．５ｍｍとした。
レーザ      ：ファイバーレーザ
波長        ：１．０６４μｍ
出力        ：３００Ｗ
アシストガス：Ｎ２
加工速度    ：５０ｍ／ｍｉｎ
【００６０】
また、紫外光レーザによる切断条件は以下のように設定した。なお、切断幅は、端から３ｍｍ、４ｍｍ、３ｍｍとした。
レーザ      ：ＹＡＧレーザ３倍波
波長        ：０．３５５μｍ
出力        ：４Ｗ
アシストガス：なし
加工速度    ：６ｍｍ／ｍｉｎ
【００６１】
なお、以下においては、切断後の各薄膜酸化物超電導線材の内から、切断前の薄膜酸化物超電導線材におけるエッジの影響がない中央部で切断された薄膜酸化物超電導線材、具体的には、赤外光レーザでは４ｍｍ、２ｍｍ、１ｍｍの各薄膜酸化物超電導線材、紫外光レーザでは４ｍｍの薄膜酸化物超電導線材を使用した。
【００６２】
（３）酸素中熱処理
切断後の各実験例の薄膜酸化物超電導線材から２本の線材サンプルを切り出して、その内の１本（実験例２、４、６、８）を１気圧の純酸素ガス雰囲気中、５５０℃まで昇温させた後３０分保持し、その後、炉冷により徐冷する酸素中熱処理を行った。
【００６３】
（４）Ｉｃ測定
各実験例の臨界電流（Ｉｃ）を液体窒素中で四端子法を用いて測定した。また、測定結果に基づいて、各実験例について規格化Ｉｃ（Ａ／ｃｍ）を算出した。結果を表１に示す。また、実験例１〜６におけるＩｃの測定結果と線材幅の関係を図４に示す。
【００６４】
【表１】
0006459149.tif 000002
【００６５】
表１の実験例１〜６より、何れの線材幅においても、酸素中熱処理を行った実験例のほうが高いＩｃが得られていることが分かる。このことから、赤外光レーザを用いた熱切断により低下したＩｃが酸素中熱処理により回復できることが確認できた。
【００６６】
特に、実験例５、６に示すように、１ｍｍ幅に熱切断した線材ではスリット後のＩｃが大きく低下しているが、酸素中熱処理によりＩｃを顕著に回復している。
【００６７】
そして、酸素中熱処理後における規格化Ｉｃは、いずれも紫外光レーザの規格化Ｉｃと遜色がないことから、赤外光レーザを用いることにより、紫外光レーザに比べて１万倍近い切断加工速度でありながらも、超電導特性の低下を十分に抑制して切断加工できることが確認できた。
【００６８】
なお、図４に示すように、熱切断後の線材幅とＩｃとの関係をプロットすると、線材幅のうち、０．１２ｍｍ程度の幅においてＩｃが劣化していると予測される。なお、図４において、●は熱切断後の酸素中熱処理無の線材サンプルであり、▲は熱切断後の酸素中熱処理有の線材サンプルにおける測定値である。
【産業上の利用可能性】
【００６９】
本発明は、レア・アース系などの酸化物超電導層を備える薄膜酸化物超電導線材において、超電導特性を低下させることなく切断加工された薄膜酸化物超電導線材を効率良く製造することを可能にする技術であり、薄膜酸化物超電導線材の実用化の一層の推進に寄与する。
【符号の説明】
【００７０】
１、１１、２１    薄膜酸化物超電導線材
２                金属基板
３                中間層
４                酸化物超電導層
５                銀層
６                安定化層
７                絶縁層
Ｗ                切断幅
【図１】
0006459149.tif 000003
【図２】
0006459149.tif 000004
【図３】
0006459149.tif 000005
【図４】
0006459149.tif 000006